(57)【要約】【課題】スポット溶接に伴う粒界割れを生じさせることなく、耐食性及び防錆性に優れ、かつ局所的に補強されたプレス成形品を製造する。【解決手段】第１及び第２の亜鉛めっき１，２をオーステナイト域の温度に加熱し、第１及び第２の亜鉛めっき鋼板１，２の本体をオーステナイトに変態せしめると共に、第１及び第２の亜鉛めっき鋼板１，２の表面に酸化亜鉛皮膜５ａ及びＦｅ−Ｚｎ固溶相５ｂを形成する。前記工程で加熱された第１の亜鉛めっき鋼板１と第２の亜鉛めっき鋼板２を重ね合わせた状態で熱間プレスする。その後、熱間プレスされた第１の亜鉛めっき鋼板１と第２の亜鉛めっき鋼板２とを溶接する。【選択図】図４
2019013934.tif 000002
【特許請求の範囲】
【請求項１】
第１及び第２の亜鉛めっき鋼板をオーステナイト域の温度に加熱し、第１及び第２の亜鉛めっき鋼板の本体をオーステナイトに変態せしめると共に、第１及び第２の亜鉛めっき鋼板の表面に酸化亜鉛皮膜及びＦｅ−Ｚｎ固溶相を形成する工程と、
前記工程で加熱された第１の亜鉛めっき鋼板と第２の亜鉛めっき鋼板を溶接することなく重ね合わせた状態で熱間プレスする工程と、
熱間プレスされた第１の亜鉛めっき鋼板と第２の亜鉛めっき鋼板とを溶接する工程と、を備えることを特徴とするプレス成形品の製造方法。
【請求項２】
前記第１の亜鉛めっき鋼板及び第２の亜鉛めっき鋼板をそれぞれ第１及び第２の加熱炉で加熱することを特徴とする請求項１に記載のプレス成形品の製造方法。
【請求項３】
前記溶接は、レーザー溶接であることを特徴とする請求項１または２に記載のプレス成形品の製造方法。
【発明の詳細な説明】
【技術分野】
【０００１】
本発明は、プレス成形品の製造方法に関し、特に補強鋼板により局所的に補強されたプレス成形品の製造方法に関する。
【背景技術】
【０００２】
従来より、車両構造において、衝突時における乗員の安全確保のために、ベース鋼板を補強鋼板により局所的に補強したプレス成形品が用いられている。
【０００３】
特許文献１には、ベース鋼板の補強が必要な領域に補強鋼板を重ね合わせ、重ね合わせ部分をスポット溶接することにより複合鋼板を形成し、この複合鋼板を熱間プレス（ホットプレス）することで、局所的に補強されたプレス成形品を製造する方法が記載されている。
【０００４】
ここで、熱間プレスは、鋼板をオーステナイト域の温度に高温加熱し、続いて金型によりプレスするというもので、金型による急冷効果により鋼板が焼き入れ強化されるため、鋼板の引張強度を飛脚的に大きくできるというプレス技術である。
【０００５】
また、熱間プレスに伴う高温加熱によるスケールの生成を抑制し、耐食性及び防錆性を向上させるために、素材として亜鉛めっき鋼板を用いることが知られている。
【先行技術文献】
【特許文献】
【０００６】
【特許文献１】特開２０１４−１９３７１２号公報
【発明の概要】
【発明が解決しようとする課題】
【０００７】
しかしながら、特許文献１に記載のプレス成形品の製造方法に、亜鉛めっき鋼板を適用すれば、高温加熱時に鋼板の表面に酸化亜鉛皮膜及びＦｅ−Ｚｎ固溶相が形成され、耐食性及び防錆性に優れ、局所的に補強されたプレス成形品が得られるはずである。
【０００８】
ところが、そのような製造方法によれば、熱間プレス時に鋼板の曲げ部分のスポット溶接部付近で、「粒界割れ」と呼ばれる割れが生じるおそれがあった。これは、スポット溶接の急速加熱により液状になった亜鉛が鋼板本体（Ｆｅ）に入り込み、鋼板の組織が脆弱になるためであると考えられる。
【０００９】
また、熱間プレスによるすべり応力によりスポット溶接部近傍で鋼板の裂け目が発生するという問題もあった。
【課題を解決するための手段】
【００１０】
上述した課題に鑑み、本発明のプレス成形品の製造方法は、第１及び第２の亜鉛めっき鋼板をオーステナイト域の温度に加熱し、第１及び第２の亜鉛めっき鋼板の本体をオーステナイトに変態せしめると共に、第１及び第２の亜鉛めっき鋼板の表面に酸化亜鉛皮膜及びＦｅ−Ｚｎ固溶相を形成する工程と、前記工程で加熱された第１の亜鉛めっき鋼板と第２の亜鉛めっき鋼板を溶接することなく重ね合わせた状態で熱間プレスする工程と、熱間プレスされた第１の亜鉛めっき鋼板と第２の亜鉛めっき鋼板とを溶接する工程と、を備えることを特徴とする。
【発明の効果】
【００１１】
本発明によれば、スポット溶接に伴う粒界割れを生じさせることなく、耐食性及び防錆性に優れ、かつ局所的に補強されたプレス成形品を製造することが可能になる。また、熱間プレス後に２つの鋼板の溶接を行うようにしたので、熱間プレスによるすべり応力によりスポット溶接部近傍で鋼板の裂け目が発生するという問題も回避することができる。
【図面の簡単な説明】
【００１２】
【図１】第１及び第２の亜鉛めっき鋼板の加熱工程の模式図である。
【図２】第１及び第２の亜鉛めっき鋼板の断面図である。
【図３】第１及び第２の亜鉛めっき鋼板を重ね合わせた状態を示す斜視図である。
【図４】熱間プレスを示す断面図である。
【図５】プレス成形品の断面図である。
【図６】プレス成形品の斜視図である。
【発明を実施するための形態】
【００１３】
本発明の実施形態について、図面を参照しながら説明する。先ず、図１に示すように、第１及び第２の亜鉛めっき鋼板１，２をそれぞれ第１及び第２の加熱炉３，４によりオーステナイト域の温度Ｔ０に加熱し、第１及び第２の亜鉛めっき鋼板１，２の本体をオーステナイトに変態せしめる。第１の亜鉛めっき鋼板１はベース鋼板、第２の亜鉛めっき鋼板２は補強鋼板である。
【００１４】
第１及び第２の亜鉛めっき鋼板１，２をそれぞれ第１及び第２の加熱炉３，４により加熱することは、両鋼板の加熱量を個別に適切に制御するために好ましい。また、加熱時に第１及び第２の亜鉛めっき鋼板１，２を重ね合わせないことは、第１及び第２の亜鉛めっき鋼板１，２の表面全体に均一に酸化亜鉛皮膜５ａ及びＦｅ−Ｚｎ固溶相５ｂを形成するために好ましい。
【００１５】
上記加熱工程により、図２に示すように、第１及び第２の亜鉛めっき鋼板１，２の亜鉛めっき皮膜が酸化されて、その表面に耐食性及び防錆性に優れた酸化亜鉛皮膜５ａ及び、その下層に膜厚２０−３０μｍを有するＦｅ−Ｚｎ固溶相５ｂが形成される。Ｆｅ−Ｚｎ固溶相５ｂの中には、約７割の初期Ｚｎ量が残存している。
【００１６】
オーステナイト域の温度Ｔ０は、第１及び第２の亜鉛めっき鋼板１，２の炭素含有量により異なるが、例えば、９００℃前後である。また、亜鉛めっきとしては、溶融亜鉛めっき、電気亜鉛めっき等が含まれる。
【００１７】
次に、図３に示すように、上記加熱工程後の第１の亜鉛めっき鋼板１の補強が必要な領域に第２の亜鉛めっき鋼板２を重ね合わせる。この一例では、平面的に見て、第２の亜鉛めっき鋼板２の全体が第１の亜鉛めっき鋼板１の面積領域の中に含まれている。この段階では両鋼板の溶接を行わない。
【００１８】
続いて、図４に示すように、第１及び第２の亜鉛めっき鋼板１，２を第１及び第２の加熱炉３，４から同時に取り出し、第１及び第２の亜鉛めっき鋼板１，２を重ね合わせた状態で、熱間プレスを行う。
【００１９】
図示のように、凹部６ａを有する下金型６の上方に対向して凹部６ａに嵌合する凸部７ａを有する上金型７を備えた熱間プレス装置を準備する。そして、図４（ａ）に示すように、第１及び第２の亜鉛めっき鋼板１，２を下金型６にセットし、上金型７を下動させることで、図４（ｂ）に示すように、第１及び第２の亜鉛めっき鋼板１，２を下金型６と上金型７の間に挟み、鋼板の急冷とプレス成形を同時に行う。
【００２０】
これにより、第１及び第２の亜鉛めっき鋼板１，２はオーステナイト域の温度から急冷されるので、マルテンサイト変態が生じ、焼き入れが行われる。
【００２１】
その後、金型を開放して、図５及び図６に示すプレス成形品８を取り出す。このような熱間プレスの結果、プレス成形品８を構成する第１及び第２の亜鉛めっき鋼板１，２は例えば１５００ＭＰａという非常に高い引張強度を持っており、それらの重ね合わせ部分は、２枚の高張力鋼板により補強されている。
【００２２】
続いて、プレス成形品８を構成する第１の亜鉛めっき鋼板１及び第２の亜鉛めっき鋼板２を溶接する。この場合、プレス成形品８は、例えば断面Ｕ字形等の複雑な３次元形状を有していることが多いことから、スポット溶接よりも、溶接箇所の自由度が高いレーザー溶接を用いることが好ましい。
【００２３】
レーザー溶接を用いる場合、図５及び図６に示すように、例えば、プレス成形品８の底部、縦壁、底角部または端部に、破線で示したレーザービームを照射し、必要に応じてビームを走査することで第１の亜鉛めっき鋼板１及び第２の亜鉛めっき鋼板２を局所的に溶融させ、溶接部９を形成することが好ましい。この場合、溶接形状は直線形状に限る必要は無い。
【００２４】
このように、この実施形態の製造方法によれば、スポット溶接をしていない状態で熱間プレスを行っているので、スポット溶接に伴う粒界割れを生じさせることなく、耐食性及び防錆性に優れ、かつ溶接性にも優れた、局所的に補強されたプレス成形品８を製造することが可能になる。
【００２５】
また、熱間プレス時には第１及び第２の亜鉛めっき鋼板１，２を重ね合わせるものの両者のスポット溶接は行わず、熱間プレス後に溶接を行っていることから、熱間プレスによるすべり応力によりスポット溶接部近傍で鋼板の裂け目が発生するという問題も回避することができる。
【００２６】
なお、第１及び第２の亜鉛めっき鋼板１，２を別々の加熱炉により加熱すること、また、加熱時に第１及び第２の亜鉛めっき鋼板１，２を重ね合わせないことは、上記のスポット溶接に伴う粒界割れ防止の効果、スポット溶接部近傍で鋼板の裂け目発生防止の効果を得る上では必須事項ではなく、第１及び第２の亜鉛めっき鋼板１，２を１台の加熱炉により加熱し、加熱時に第１及び第２の亜鉛めっき鋼板１，２を重ね合わせてもよい。
【符号の説明】
【００２７】
１  第１の亜鉛めっき鋼板
２  第２の亜鉛めっき鋼板
３  第１の加熱炉
４  第２の加熱炉
５  亜鉛皮膜
５ａ  酸化亜鉛皮膜
５ｂ  Ｆｅ−Ｚｎ固溶相
６  下金型
６ａ  凹部
７  上金型
７ａ  凸部
８  プレス成形品
９  溶接部
【図１】
2019013934.tif 000003
【図２】
2019013934.tif 000004
【図３】
2019013934.tif 000005
【図４】
2019013934.tif 000006
【図５】
2019013934.tif 000007
【図６】
2019013934.tif 000008